(57)【要約】【課題】適度な量のセメント質混練物を押し出すことによって、所望の立体物を、高精度で安定して作製することができる三次元造形装置を提供する。【解決手段】移動するノズル部８から押し出したセメント質混練物３０をステージ３上に積層して固化させることで立体物３３を作製する３Ｄプリンターであって、ノズル部８の口径をｄｎ［ミリメートル］、ステージ３上に押し出されたセメント質混練物３１の幅をｂ［ミリメートル］としたとき、１．０≦ｂ／ｄｎ≦２．５とする。【選択図】図３
2020142469.tif 000002
【特許請求の範囲】
【請求項１】
移動するノズル部から押し出したセメント質混練物をステージ上に積層して固化させることで立体物を作製する三次元造形装置であって、
前記ノズル部の口径をｄｎ［ミリメートル］、
前記ステージ上に押し出されたセメント質混練物の幅をｂ［ミリメートル］としたとき、
１．０≦ｂ／ｄｎ≦２．５
である、
ことを特徴とする三次元造形装置。
【請求項２】
前記ステージ上に押し出されたセメント質混練物の単一層の高さである積層ピッチをｐ［ミリメートル］としたとき、
ｐ≦ｄｎ
である、
ことを特徴とする請求項１に記載された三次元造形装置。
【請求項３】
前記ノズル部が移動する速さをｆｎ［ミリメートル／セカンド］とし、
前記ノズル部からセメント質混練物が押し出される速さをｆｅ［ミリメートル／セカンド］としたとき、
６≦ｆｎ≦１２
３≦ｆｅ≦１８、かつ、
１．０≦ｆｅ／ｆｎ≦２．５
である、
ことを特徴とする請求項１または請求項２に記載された三次元造形装置。
【請求項４】
前記ノズル部の口径が、
４≦ｄｎ≦２５
である、
ことを特徴とする請求項１から請求項３のいずれか１項に記載された三次元造形装置。
【請求項５】
前記ノズル部の先端部の外側に、湾曲面部が形成された、
ことを特徴とする請求項１から請求項４のいずれか１項に記載された三次元造形装置。
【請求項６】
前記湾曲面部の曲率半径が、前記ノズル部の半径以上である、
ことを特徴とする請求項５に記載された三次元造形装置。
【発明の詳細な説明】
【技術分野】
【０００１】
この発明は、三次元造形装置に関するものである。
【背景技術】
【０００２】
従来、コンピューターグラフィックス（ＣＧ：ｃｏｍｐｕｔｅｒ  ｇｒａｐｈｉｃｓ）などで描かれた三次元の形状を、樹脂材料や粉体材料などで具現化する三次元造形装置として、いわゆる３Ｄプリンターがある。例えば、下記特許文献１に記載された３Ｄプリンターは、セメント系材料がノズルから押し出される。ノズルが振動することで、セメント系材料が円滑に押し出され、目詰まりなどが抑止される。
【先行技術文献】
【特許文献】
【０００３】
【特許文献１】特表２０１５−５０２８７０号公報
【発明の概要】
【発明が解決しようとする課題】
【０００４】
ステージ上に押し出された材料の状態は、立体物の精度に影響する。仮に、押し出された材料が少なすぎた場合、移動するノズルによって材料が細長く引っ張られて隙間が生じ、完成した立体物の欠陥となる。一方で、押し出された材料が多すぎた場合、材料がステージ上で過度に広がり、または、押し出す際の圧力に斑が生じて、所望の立体物が成形されない場合がある。
【０００５】
本発明は、この様な実情に鑑みて提案されたものである。すなわち、適度な量の材料を押し出すことによって、所望の立体物を、高精度で安定して作製することができる三次元造形装置の提供を目的とする。
【課題を解決するための手段】
【０００６】
上記目的を達成するために、本発明に係る三次元造形装置は、移動するノズル部から押し出したセメント質混練物をステージ上に積層して固化させることで立体物を作製する三次元造形装置であって、前記ノズル部の口径をｄｎ［ミリメートル］、前記ステージ上に押し出されたセメント質混練物の幅をｂ［ミリメートル］としたとき、
１．０≦ｂ／ｄｎ≦２．５
である、ことを特徴とする。
【０００７】
本発明に係る三次元造形装置は、前記ステージ上に押し出されたセメント質混練物の単一層の高さである積層ピッチをｐ［ミリメートル］としたとき、
ｐ≦ｄｎ
である、ことを特徴とする。
【０００８】
本発明に係る三次元造形装置は、前記ノズル部が移動する速さをｆｎ［ミリメートル／セカンド］とし、前記ノズル部からセメント質混練物が押し出される速さをｆｅ［ミリメートル／セカンド］としたとき、
６≦ｆｎ≦１２
３≦ｆｅ≦１８、かつ、
１．０≦ｆｅ／ｆｎ≦２．５
である、ことを特徴とする。
【０００９】
本発明に係る三次元造形装置は、前記ノズル部の口径が、
４≦ｄｎ≦２５
である、ことを特徴とする。
【００１０】
本発明に係る三次元造形装置は、前記ノズル部の先端部の外側に、湾曲面部が形成された、ことを特徴とする。
【００１１】
本発明に係る三次元造形装置は、前記湾曲面部の曲率半径が、前記ノズル部の半径以上である、ことを特徴とする。
【発明の効果】
【００１２】
本発明に係る三次元造形装置は、ノズル部の口径をｄｎ［ミリメートル］、ステージ上に押し出されたセメント質混練物の幅をｂ［ミリメートル］としたとき、
１．０≦ｂ／ｄｎ≦２．５
である。すなわち、ｂ／ｄｎが所定の範囲であれば、押し出されたセメント質混練物が適量となるため、所望の立体物を、高精度で安定して作製することができる。
【００１３】
本発明に係る三次元造形装置は、ステージ上に押し出されたセメント質混練物の単一層の高さである積層ピッチをｐ［ミリメートル］としたとき、
ｐ≦ｄｎ
である。すなわち、ステージ上に押し出されたセメント質混練物の状態は、積層ピッチによって影響を受けるところ、積層ピッチが、ノズル部の口径以下であれば、ノズル部の先端部とステージとの間隔が比較的近いため、押し出されたセメント質混練物がステージとノズル部の先端部との間に挟まれて広がり、セメント質混練物の幅がノズル部の口径以上となって適量となる。したがって、所望の立体物を、高精度で安定して作製することができる。
【００１４】
本発明に係る三次元造形装置は、ノズル部が移動する速さをｆｎ［ミリメートル／セカンド］とし、ノズル部からセメント質混練物が押し出される速さをｆｅ［ミリメートル／セカンド］としたとき、
６≦ｆｎ≦１２
３≦ｆｅ≦１８、かつ、
１．０≦ｆｅ／ｆｎ≦２．５
である。すなわち、ステージ上に押し出されたセメント質混練物の状態は、ノズル部が移動する速さ、および、ノズル部からセメント質混練物が押し出される速さによって影響を受けるところ、ノズル部が移動する速さ、および、ノズル部からセメント質混練物が押し出される速さが、所定の範囲であれば、ステージ上に押し出されるセメント質混練物の幅がノズル部の口径以上となる。したがって、押し出されたセメント質混練物が適量となり、所望の立体物を、高精度で安定して作製することができる。
【００１５】
本発明に係る三次元造形装置は、ノズル部の口径が、
４≦ｄｎ≦２５
である。したがって、比較的細かなものから大きなものまで、様々な立体物を作製することができる。
【００１６】
本発明に係る三次元造形装置は、ノズル部の先端部の外側に、湾曲面部が形成され、湾曲面部の曲率半径が、ノズル部の半径以上である。ノズル部は、セメント質混練物を連続的に押し出しながら移動することから、ステージ上のセメント質混練物は、ノズル部の先端部に引きずられるが、湾曲面部においては、徐々にステージから離れる方向に湾曲していることから、押し出されたセメント質混練物が引きずられることなく、自然とノズル部の先端部から離れる。したがって、所望の立体物を、高精度で安定して作製することができる。
【００１７】
なお、従来のノズル部の先端部は、角張っているため、ノズル部が移動する際、エッジに材料が引っ掛かって引きずられ、部分的に途切れることや細くなる場合がある。例えば、ノズル部が直角に曲がって移動する際、曲がり角の内側では材料が寄せられて溜り、曲がり角の外側では材料が過度に引きずられて薄くなる場合がある。
【図面の簡単な説明】
【００１８】
【図１】図１は、本発明の実施形態に係る三次元造形装置の概略図である。
【図２】図２は、本発明の実施形態に係る三次元造形装置のノズル部の概略断面図である。
【図３】図３は、本発明の実施形態に係る三次元造形装置によって押し出されたセメント質混練物の状態が示され、（ａ）は１．０＝ｂ／ｄｎの場合の概略断面図、（ｂ）は１．０＜ｂ／ｄｎの場合の概略断面図である。
【発明を実施するための形態】
【００１９】
以下に、本発明の実施形態に係る三次元造形装置（以下、三次元造形装置を「３Ｄプリンター」と記す。）を図面に基づいて説明する。図１は、３Ｄプリンター１の構成の概略が示されている。
【００２０】
３Ｄプリンター１は、三次元で表された立体物３３のデータに基づいて、自在に移動するカートリッジ４からノズル部８を介してセメント質混練物３０を押し出し、このセメント質混練物３０をステージ３上に蓄積して固化させることで立体物３３を具現化するものである。図１に示されているとおり、３Ｄプリンター１は、セメント質混練物３０が積層されるステージ３と、セメント質混練物３０を押し出すカートリッジ４と、このカートリッジ４を自在に移動させるガイド部２とを有している。なお、以下の説明では、図１に示されているとおり、互いに直交する三軸をＸ軸、Ｙ軸、Ｚ軸とし、ステージ３に平行で、かつ、ステージ３の横幅方向をＹ軸、ステージに並行で、かつ、ステージ３の奥行方向をＸ軸、カートリッジ４が昇降する高さ方向をＺ軸とする。
【００２１】
ステージ３は、四角形の平板状であり、立体物３３が作製される場所である。ガイド部２は、Ｙ軸方向に長手であり、ステージ３に対して平行な状態で、Ｘ軸において、ステージ３の奥側と手前側との間を自在に移動し、また、ステージ３に対してＺ軸上を昇降する。カートリッジ４は、ガイド部２に支持され、Ｙ軸において、ガイド部２を自在に移動する。
【００２２】
カートリッジ４は、ピストン部５とシリンダ部６とから構成された本体部７と、シリンダ部６の下端に接続されたノズル部８とを有している。ここで、ノズル部８を図面に基づいて説明する。図２は、ノズル部８の断面の概略が示されている。
【００２３】
図２に示されているとおり、ノズル部８は筒状であり、外径がほぼ同一の円筒状である一方で、内側の空隙が、先端である下端に向かうにしたがって徐々に小さくなっている。換言すれば、ノズル部８は、下端に向かうにしたがって徐々に肉厚が増している。詳説すれば、空隙を形成する内周面は、上部から下部に向かって順に、上部内周面部９、中間内周面部１０、傾斜内周面部１１および下部内周面部１２が連接されている。上部内周面部９は、空隙において内径が最も大きく、上下において内径が同一である。中間内周面部１０は、内径が上部内周面部９よりも小さく、上下において内径が同一である。傾斜内周面部１１は、中間内周面部１０の下端から下方に向かうにしたがって徐々に内径が小さくなっている。換言すれば、傾斜内周面部１１は、下部が漏斗状に窄まっており、下方に向かうにしたがって内側に向けて傾斜している。下部内周面部１２は、空隙において内径が最も小さく、上下において内径が同一である。空隙の下端である開口部１４の口径をｄｎ［ミリメートル：ｍｍ］とすれば、
４≦ｄｎ≦２５
であることが好ましい。
【００２４】
開口部１４の近傍である先端部１３は、外側に湾曲面部１５が形成されている。湾曲面部１５は、開口部１４の縁からノズル部８の外周面に渡って、外側に向けて凸弧状に湾曲している。湾曲面部１５の曲率半径Ｒは、開口部１４の半径以上である。したがって、例えば、口径がｄｎ＝７［ミリメートル：ｍｍ］であれば、曲率半径は、３．５≦Ｒである。なお、曲率半径の上限は、任意であるが、例えば、口径がｄｎ＝７［ミリメートル：ｍｍ］であれば、Ｒ＝８であることが好ましい。すなわち、曲率半径が大きくなるにしたがって、先端部１３の外径が増すため、立体物３３の大きさや、ステージ３上の同一層において隣接するセメント質混練物３０同士の干渉を避ける観点から曲率半径の上限が選択される。
【００２５】
次に、ノズル部８から押し出されたセメント質混練物３０の状態を図面に基づいて説明する。図３は、ステージ３上におけるセメント質混練物３０の断面の概略が示されている。なお、図３は、図１においてＹ軸方向から視した場合のＸ−Ｚ平面の断面であり、以下の説明におけるセメント質混練物３０の幅とは、ノズル部８がステージ３に沿ってＹ軸方向に移動する方向と直交するＸ軸方向における大きさをいう。
【００２６】
図３に示されているとおり、ステージ３上に押し出されたセメント質混練物３０は、積層されて複数の層となり、立体物３３が作製される。ここで、立体物３３の精度は、移動するノズル部８から押し出される際のセメント質混練物３０とノズル部８との接触状態によって影響を受ける。ノズル部８は、セメント質混練物３０を連続的に押し出しながら移動することから、ステージ３上のセメント質混練物３０は、ノズル部８の先端部１３に引きずられるが、湾曲面部１５においては、徐々にステージから離れる方向に湾曲していることから、押し出されたセメント質混練物３０が引きずられることなく、自然とノズル部８の先端部１３から離れる。したがって、高精度で安定した立体物３３となる。
【００２７】
また、傾斜内周面部１１の下部が漏斗状に窄まっているため、セメント質混練物３０の量が変動なく安定して押し出される。ノズル部８は、下端に向かうにしたがって徐々に肉厚が増しているので、高圧であっても振動や脈動することなく安定した量のセメント質混練物３０が押し出される。なお、ノズル部８の口径が４ミリメートル未満であると、セメント質混練物３０が細骨材を含む場合にはノズル部８からの押し出しが不安定となり、立体物３３の表面が滑らかとならない場合がある。また、ノズル部８の口径が２５ミリメートルを超えると、ノズル形状による押し出しに対する上記効果は小さくなる。
【００２８】
さらに、立体物３３の精度は、ステージ３上に押し出されたセメント質混練物３０の状態によって影響を受け、セメント質混練物３０の状態は、セメント質混練物３０の単一層の高さ（厚み）である積層ピッチによって影響を受ける。最下層であるステージ３上の第一層３１の積層ピッチは、ステージ３からノズル部８の先端部１３までの間隔にほぼ等しい。ここで、積層ピッチをｐ［ミリメートル：ｍｍ］とすれば、
ｐ≦ｄｎ
であることが好ましい。すなわち、積層ピッチが、ノズル部８の口径以下であれば、第一層３１において、ノズル部８の先端部１３とステージ３との間隔が比較的近いため、押し出されたセメント質混練物３０がステージ３と先端部１３との間に挟まれて広がり、セメント質混練物３０の幅がノズル部８の口径以上となる（図３（ｂ）参照。）。第一層３１の上に積層された第二層３２においても、セメント質混練物３０が第一層３１と先端部１３との間に挟まれて広がり、セメント質混練物３０の幅がノズル部８の口径以上となる。
【００２９】
ここで、仮にノズル部８が過度に高速で移動すれば、セメント質混練物３０がステージ３上で引きずられて過度に細くなって断面が小さくなる場合や途切れる場合があり、また、ノズル部８からセメント質混練物３０が過度に高速で押し出されれば、層が過度に広がる場合がある。すなわち、セメント質混練物３０の状態は、ノズル部８が移動する速さ、および、ノズル部８からセメント質混練物３０が押し出される速さによっても影響を受ける。したがって、ノズル部８が移動する速さをｆｎ［ミリメートル／セカンド：ｍｍ／ｓ］とし、ノズル部８からセメント質混練物３０が押し出される速さをｆｅ［ミリメートル／セカンド：ｍｍ／ｓ］とすれば、
６≦ｆｎ≦１２
であることが好ましく、
６≦ｆｎ≦９
であることがより好ましい。また、
３≦ｆｅ≦１８
であることが好ましく
６≦ｆｅ≦１２
であることがより好ましい。
【００３０】
さらには、
６≦ｆｎ≦１２
３≦ｆｅ≦１８
ｆｎ＝ｆｅ
であり、かつ、ｆｎ、ｆｅそれぞれが一定となるように制御することが好ましい。
【００３１】
さらには、
６≦ｆｎ≦９
６≦ｆｅ≦１２
ｆｎ＝ｆｅ
であり、かつ、ｆｎ、ｆｅそれぞれが一定となるように制御することが好ましい。なお、ノズル部８が移動する速さと、ノズル部８からセメント質混練物３０が押し出される速さとを、厳密に一致させることは困難であるため、実際には、ｆｎ≒ｆｅも含まれる。
【００３２】
また、仮に、ｆｎ≠ｆｅであったとしても、
６≦ｆｎ≦１２
３≦ｆｅ≦１８、かつ、
１．０≦ｆｅ／ｆｎ≦２．５
となるように制御することが好ましい。
【００３３】
さらには、
６≦ｆｎ≦９
６≦ｆｅ≦１２、かつ、
１．０≦ｆｅ／ｆｎ≦２．５
となるように制御することが好ましい。
【００３４】
さらには、
６≦ｆｎ≦９
６≦ｆｅ≦１２、かつ、
１．５≦ｆｅ／ｆｎ≦２．５
となるように制御することが好ましい。また、ｆｅ／ｆｎが一定であることが好ましい。
【００３５】
上記のとおりに、ノズル部８の形状の他、積層ピッチ、ノズル部８が移動する速さ、および、ノズル部８からセメント質混練物３０が押し出される速さを制御することで、セメント質混練物３０の状態が特定される。
【００３６】
ここで、ステージ３上に押し出されたセメント質混練物３０の平均断面積をＳｍ［平方ミリメートル：ｍｍ２］とすると、Ｓｍは、以下の式１から求められる。
【００３７】
[式１]
【数１】
2020142469.tif 000003
【００３８】
一方、ステージ３上に押し出されたセメント質混練物３０の幅をｂ［ミリメートル：ｍｍ］とすると、図３（ｂ）の概略断面図より、積層ピッチと、押し出されたセメント質混練物３０の平均断面積との間には、以下の関係式が成り立つ。
【００３９】
[式２]
【数２】
2020142469.tif 000004
【００４０】
式２より、押し出されたセメント質混練物３０の平均断面積および積層ピッチが定まれば、押し出されたセメント質混練物３０の幅ｂは一義的に定まる。
【００４１】
上記のことから、セメント質混練物３０の幅とノズル部８における開口部１４の口径との関係は、
１．０≦ｂ／ｄｎ≦２．５
であることが好ましい。さらには、
１．５≦ｂ／ｄｎ≦２．０
であることが好ましい（以下、セメント質混練物３０の幅ｂとノズル部８における開口部１４の口径ｄｎとの関係（ｂ／ｄｎ）を「断面状態値」と記す。）。このことによって、高精度で安定した立体物３３となる。
【００４２】
次に、本発明の実施例を断面状態値と共に説明する。
【００４３】
第一実施例では、ノズル部８が移動する速さ、ノズル部８からセメント質混練物３０が押し出される速さを、同一とし、かつ、それぞれが一定となるように制御し、積層ピッチを１．０から７．０まで変化させて、ステージ３上に押し出されたセメント質混練物３０の状態を評価した。各値は以下のとおりである。
ノズル部８の開口部１４の口径ｄｎ＝７［ミリメートル：ｍｍ］
ノズル部８が移動する速さｆｎ＝６．３［ミリメートル／セカンド：ｍｍ／ｓ］
ノズル部８からセメント質混練物３０が押し出される速さｆｅ＝６．３［ミリメートル／セカンド：ｍｍ／ｓ］
ｆｎ、ｆｅ（ｆｅ／ｆｎ＝１）それぞれが一定
ステージ３上に押し出されたセメント質混練物３０の平均断面積Ｓｍ＝３８．５［平方ミリメートル：ｍｍ２］
【００４４】
下表１からわかるとおり、断面状態値が５．５の実験例１、および、断面状態値が２．８の実験例２は、積層ピッチが小さいことから、ノズル部８が詰まって幅に変動が生じるなど所望の立体物３３とならなかった。これは、ノズル部８が過度にステージ３と近接したことから、ノズル部８から押し出されたセメント質混練物３０がステージ３から押し返され、ノズル部８からセメント質混練物３０を押し出す際の圧力に斑が生じたことが原因であると考えられる。また、押し出されたセメント質混練物３０の量が多すぎ、層が過度に広がったことも原因であると考えられる。
【００４５】
一方で、断面状態値が１．０≦ｂ／ｄｎ≦２．５の範囲内である実験例３ないし実験例７は、積層ピッチが適当であることから、ノズル部８とステージ３との間隔が適切であり、適切な立体物３３が作製された。特に、断面状態値が１．５≦ｂ／ｄｎ≦２．０の範囲内である実験例３および実験例４は、押し出されたセメント質混練物３０がステージ３とノズル部８の先端部１３との間に挟まれて広がり、セメント質混練物３０の幅がノズル部８の口径以上となったことで（図３（ｂ）参照。）、セメント質混練物３０が密となって安定し、表面も滑らかであった。
【００４６】
【表１】
2020142469.tif 000005
【００４７】
第二実施例では、積層ピッチを変化させず一定とし、ノズル部８が移動する速さ、ノズル部からセメント質混練物が押し出される速さを異ならせ、比率（ｆｅ／ｆｎ）を０．５から３．５まで変化させて、ステージ３上に押し出されたセメント質混練物３０の状態を評価した。各値は以下のとおりである。
ノズル部８の開口部１４の口径ｄｎ＝７［ミリメートル：ｍｍ］
積層ピッチｐ＝７［ミリメートル：ｍｍ］
【００４８】
下表２からわかるとおり、断面状態値が０．６の実験例８は、ノズル部８からセメント質混練物３０が押し出される速さに対して、ノズル部８が過度に高速で移動したため（換言すれば、ノズル部８が移動する速さに対して、ノズル部８からセメント質混練物３０が過度に遅く押し出されたため）、セメント質混練物３０の断面積が小さく、所望の立体物３３とならなかった。これは、セメント質混練物３０がステージ８上で引きずられて過度に細くなったことが原因であると考えられる。また、実験例１３および実験例１４は、ノズル部８が移動する速さに対して、ノズル部８からセメント質混練物３０が過度に速く押し出されたため（換言すれば、ノズル部８からセメント質混練物３０が押し出される速さに対して、ノズル部８が過度に遅く移動したため）、セメント質混練物３０の断面積が大きく、かつ幅に変動が生じるなど、所望の立体物３３とならなかった。これは、ノズル部８から押し出されたセメント質混練物３０がステージ３から押し返され、ノズル部８からセメント質混練物３０を押し出す際の圧力に斑が生じたことが原因であると考えられる。また、押し出されたセメント質混練物３０の量が多すぎ、層が過度に広がったことが原因であると考えられる。
【００４９】
一方で、断面状態値が１．０≦ｂ／ｄｎ≦２．５の範囲内である実験例９ないし実施例１２は、ノズル部８が移動する速さと、ノズル部８からセメント質混練物３０が押し出される速さとの関係が適当であることから、適切な立体物３３が作製された。特に、断面状態値がほぼ１．５≦ｂ／ｄｎ≦２．０の範囲内である実験例１１は、セメント質混練物３０が密となって安定し、表面も滑らかであった。
【００５０】
【表２】
2020142469.tif 000006
【００５１】
以上のことから、断面状態値が、
１．０≦ｂ／ｄｎ≦２．５
であり、さらには、
１．５≦ｂ／ｄｎ≦２．０
であれば、押し出されたセメント質混練物３０が適量となって、所望の立体物３３を、高精度で安定して作製できることがわかる。
【００５２】
なお、ノズル部８の外側に湾曲面部１５が形成されていることを前提とすれば、上記した実施形態の他の実施形態として、ノズル部８の内側を形成する内周面の形状は任意である。例えば、内径が、上端から下端に渡って同一であってもよい。
【００５３】
また、積層ピッチとノズル部８の口径との関係が、
ｄｎ＜ｐ
であっても、ノズル部８が移動する速さや、ノズル部８からセメント質混練物３０が押し出される速さを制御することで、断面状態値を適切な範囲に設定することもできる。
【００５４】
次に、本発明の実施形態に係るセメント質混練物を説明する。
【００５５】
＜造形用セメント組成物＞
造形用セメント組成物は、少なくとも、セメント含有結合材を２５〜７０質量％、混和剤を０．１〜５質量％、および細骨材を２５〜７０質量％含む組成物である。ただし、前記セメント含有結合材、混和剤、および細骨材の合計は１００質量％である。前記各構成成分が前記範囲内にあれば、セメント質混練物のチクソトロピー性が高く、造形性に優れる。
なお、セメント含有結合材の含有率は、好ましくは３５〜６５質量％、より好ましくは４０〜６０質量％であり、混和剤の含有率は、好ましくは０．３〜４．０質量％、より好ましくは０．５〜３．５質量％であり、細骨材の含有率は、好ましくは３５〜６５質量％、より好ましくは４０〜６０質量％である。
以下、さらに、（i）セメント含有結合材、（ii）混和剤、および（iii）細骨材に分けて説明する。
【００５６】
（i）セメント含有結合材
該セメント含有結合材は、セメント、非晶質アルミノケイ酸塩のいずれか、並びに、石膏および／または硫酸アルカリ金属塩を任意の成分として含む混合物である。
前記セメントは、白色ポルトランドセメント、普通ポルトランドセメント、早強ポルトランドセメント、中庸熱ポルトランドセメント、低熱ポルトランドセメント、シリカフューム含有セメント、高炉セメント、フライアッシュセメント、アルミナセメント、超速硬セメント、コロイドセメント、およびエコセメント等から選ばれる１種以上が挙げられる。
前記セメント含有結合材中のセメントの含有率は、好ましくは５０〜９０質量％である。該値が５０質量％未満では、造形物の特に短期強度の発現性が充分でない場合があり、９０質量％を超えるとセメント含有結合材中のセメント以外の必須成分の含有率が、その分低くなり、チクソトロピー性が低下し、形状の保持性が低下するおそれがある。なお、セメントの含有率は、より好ましくは６０〜８５質量％、さらに好ましくは６５〜８０質量％である。
【００５７】
前記非晶質アルミノケイ酸塩は、Ａ型、Ｘ型、Ｙ型、Ｐｃ型、およびＴ型等のゼオライトや、カオリン、アナルサイム、チヤバサイト、モルデナイト、エリオナイト、ホージャサイト、並びに、クリノパチロライトから選ばれる１種以上に対して、酸処理、イオン交換処理、および焼成処理から選ばれる１種以上の処理をして得られる、非晶質化したアルミノケイ酸塩が挙げられる。また、一部が非晶質化しているフライアッシュ等も使用できる。
前記セメント含有結合材中の非晶質アルミノケイ酸塩の含有率は、好ましくは７〜３０質量％である。該値が７質量％未満では、チクソトロピー性の低下により形状の保持性が十分でなく、３０質量％を超えると相対的にセメントの含有率が低下して、セメントによる強度発現性が低下するおそれがある。なお、非晶質アルミノケイ酸塩の含有率は、より好ましくは７〜２５質量％、さらに好ましくは１０〜２０質量％である。
【００５８】
前記石膏は、無水石膏、半水石膏、および二水石膏から選ばれる１種以上が挙げられる。また、該石膏は天然石膏のほか、フッ酸石膏、リン酸石膏、芒硝石膏、排脱石膏等の副産石膏や、廃石膏ボード等の廃材を加熱処理して得られる再生石膏が使用できる。
前記硫酸アルカリ金属塩は、硫酸ナトリウム、硫酸カリウム、硫酸リチウム、硫酸水素ナトリウム、および硫酸水素カリウムから選ばれる１種以上が挙げられる。
前記セメント含有結合材中の石膏および／または硫酸アルカリ金属塩の配合量は、非晶質アルミノケイ酸塩１００質量部に対し１０〜１５０質量部が好ましく、より好ましくは２０〜１２０質量部、さらに好ましくは３０〜１００質量部である。
なお、石膏と硫酸アルカリ金属塩を併用する場合、石膏と硫酸アルカリ金属塩の割合は特に制限されないが、石膏：硫酸アルカリ金属塩の質量比で、好ましくは９９．９９：０．０１〜７０：３０、より好ましくは９９．９５：０．０５〜８０：２０である。
【００５９】
前記セメント含有結合材は、さらに水酸化カルシウムを含有することが好ましい。セメント含有結合材中の水酸化カルシウムの含有率は、好ましくは５質量％以下であり、より好ましくは０．５〜４．５質量％、さらに好ましくは１〜３質量％である。水酸化カルシウムの含有率が前記範囲内であれば、セメント混練物の急硬性が向上するとともに、チクソトロピー性による形状の保持性も向上する。
【００６０】
（ii）混和剤
該混和剤は、減水剤、消泡剤、並びに、増粘剤および／または粉末セルロースを、必須の成分として含む混合物である。
前記減水剤は、メラミンスルホン酸ホルムアルデヒド縮合物の塩（メラミン系）、ナフタレンスルホン酸ホルムアルデヒド縮合物の塩（ナフタレン系）、アクリル酸塩−アクリル酸エステルの共重合体などを主鎖としポリエチレンオキサイド等をグラフト鎖として有するポリカルボン酸系と称されるものなど、通常、コンクリートに用いられる減水剤が使用できるが、本発明では、特にメラミン系減水剤が好ましい。
前記減水剤は、液体状、粉末状の別は問わないが、その取り扱いの利便性から粉末状のものが好ましい。
該混和剤中の減水剤の割合は、混和剤を１００質量％として、流動性向上の観点から、好ましくは５〜６０質量％、より好ましくは１０〜４０質量％である。
【００６１】
前記消泡剤は、シリコーン系、エーテル系、鉱物油系、エステル系、エマルション系、およびノニオン系等から選ばれる１種以上が挙げられる。
前記消泡剤は、エマルジョン、粉末状の別は問わないが、取り扱いの利便性から粉末状のものが好ましい。
前記混和剤中の消泡剤の割合は、前記減水剤１００質量部に対して、好ましくは１〜３００質量部、より好ましくは３〜２００質量部、さらに好ましくは５〜１５０質量部である。なお、減水剤としてメラミン系粉末減水剤を使用する場合は、消泡剤の割合は、メラミン系粉末減水剤１００質量部に対して、好ましくは２〜２００質量部、より好ましくは２．５〜１５０質量部、さらに好ましくは５〜１００質量部である。消泡剤の割合が該範囲内であれば、空気の混入を抑制できる。
【００６２】
前記増粘剤は、増粘効果を有するものであれば特に限定されず、例えば、ヒドロキシエチルセルロース（ＨＥＣ）、ヒドロキシプロピルセルロース（ＨＰＣ）、ヒドロキシエチルメチルセルロース(ＨＥＭＣ)、ヒドロキシプロピルメチルセルロース(ＨＰＭＣ)、ヒドロキシエチルエチルセルロース(ＨＥＥＣ)、アルギン酸、β−１，３グルカン、プルラン、ウェランガム、キサンタンガム、グアガム、カラギーナン、ガラクトマンナン、ペクチン、メチルスターチ、エチルスターチ、プロピルスターチ、メチルプロピルスターチ、ヒドロキシエチルスターチ、ヒドロキシプロピルスターチ、ヒドロキシプロピルメチルスターチ等の増粘多糖類；ポリアクリル酸；ポリビニルアルコール；ポリエチレングリコール等から選ばれる１種以上が挙げられる。
また、前記粉末セルロースは、繊維長が１８〜１０００μｍ、繊維径が１５〜５０μｍのセルロース繊維である。
【００６３】
前記混和剤中の増粘剤および／または粉末セルロースの割合は、前記減水剤１００質量部に対して、好ましくは５〜９００質量部、より好ましくは１０〜８００質量部、さらに好ましくは１５〜７００質量部である。なお、減水剤としてメラミン系粉末減水剤を使用する場合は、増粘剤および／または粉末セルロースの割合は、メラミン系粉末減水剤１００質量部に対して、好ましくは１０〜６００質量部、より好ましくは２０〜５５０質量部、さらに好ましくは３０〜５００質量部である。増粘剤および／または粉末セルロースの割合が該範囲内であれば、粘性が適切なため造形性が高く、また形状保持性にも優れる。
なお、増粘剤と粉末セルロースを併用する場合は、増粘剤と粉末セルロースの割合は特に制限されないが、増粘剤：粉末セルロースの質量比で、好ましくは９９：１〜１：９９、より好ましくは９８：２〜２：９８である。
【００６４】
（iii）細骨材
該細骨材は、川砂、陸砂、海砂、砕砂、軽量骨材、重量骨材、スラグ骨材、石灰石砂、珪砂、および人工砂から選ばれる１種以上である。そして、細骨材の最大粒径は、好ましくは２．５ｍｍ以下である。細骨材の最大粒径が２．５ｍｍを超えると、繊細なデザインの造形が困難となる。なお、デザインの造形の繊細さの観点から、細骨材の最大粒径は、より好ましくは１．８ｍｍ以下、さらに好ましくは０．６ｍｍ以下であり、粉末状であってもよい。
【００６５】
（iv）造形用セメント組成物のその他の任意の成分
前記造形用セメント組成物は、前記（i）〜（iii）の必須の成分のほか、組成物の機能を著しく損なう可能性のない任意の成分を含有できる。例えば、該任意の成分は、各種のスラグ（高炉スラグ、徐冷スラグ、鉄鋼スラグ等）、ポゾラン物質、膨張材、収縮低減剤、ポリマーディスパージョン（液状のエマルション、再乳化型の粉末の別は問わない。）、中空微粒子、樹脂粉末、硬化遅延剤、繊維、発泡剤、起泡剤、および空気連行剤等から選ばれる１種以上が挙げられる。
【００６６】
＜セメント質混練物＞
該混練物は、前記造形用セメント組成物と水を混練したものであり、セメント質混練物の流動性は、好ましくは、ＪＩＳ  Ｒ  ５２０１「セメントの物理試験方法」に規定するフローコーンに該混練物を充填した後、該フローコーンを上方に垂直に取り去って、５０Ｈｚの振動を１０秒間加えて流動が停止したときのフロー値で１５０〜２２０ｍｍである。該フロー値を有するセメント質混練物であれば、粘性が適正で押し出し後の混練物は自立して造形性が高い。
前記セメント質混練物は、造形用セメント組成物１００質量部に対し、水を好ましくは１５〜３５質量部添加して混練して調製する。なお、用いる水は水道水でよい。
【００６７】
セメント質混練物は、さらに硬化促進剤を任意の成分として含んでもよい。
硬化促進剤を含むセメント質混練物は、硬化促進剤を含まないセメント質混練物に、硬化促進剤を接触させた混練物である。硬化促進剤の使用により、セメント質混練物の硬化が促進して造形効率が向上する。ここで前記セメント質混練物に硬化促進剤を接触させるとは、セメント質混練物層に硬化促進剤を滴下、塗布、散布、噴霧、またはセメント質混練物中に硬化促進剤を含めるなどの行為をいう。
前記硬化促進剤は、アルミン酸塩、炭酸塩、ケイ酸塩、カルシウムアルミネート、カルシウムサルフォアルミネート、硫酸アルミニウム、およびミョウバン等から選ばれる１種以上の固体（粉体）、懸濁液、または水溶液が使用可能であるが、硬化促進性、長期強度発現性、および作業の安全性から、特に、硫酸アルミニウムを主成分とする水溶液が好ましい。
前記硫酸アルミニウム水溶液中の硫酸アルミニウムの濃度は、好ましくは５質量％以上である。該濃度が５質量％未満では、硬化の促進が小さい。なお、該濃度の上限は飽和濃度である。下層となるセメント質混練物の硬化が進み、表面が乾燥していると、上層の混練物層との一体化が困難になるため、下層となるセメント質混練物の硬化層が前記試験方法において終結以前の硬化の状態で、上層のセメント質混練物層を形成するのが、一体性を確保する上で好ましい。
【００６８】
なお、造形物の養生方法は、特に限定されず、１種類または２種類以上の養生方法を併用してもよく、例えば、気中養生、封緘養生、湿空養生、蒸気養生、水中養生、温熱養生、炭酸ガス養生、およびオートクレーブ養生等から選ばれる１種以上が挙げられる。
【００６９】
以上、本発明の実施形態を詳述したが、本発明は上記実施形態に限定されるものではない。そして本発明は、特許請求の範囲に記載された事項を逸脱することがなければ、種々の設計変更を行うことが可能である。上記では、力の大きさとして「速さ」を用いたが、ベクトルを考慮して「速度」を用いてもよい。
【符号の説明】
【００７０】
１    ３Ｄプリンター（三次元造形装置）
２    ガイド部
３    ステージ
４    カートリッジ
５    ピストン部
６    シリンダ部
７    本体部
８    ノズル部
９    上部内周面部
１０  中間内周面部
１１  傾斜内周面部
１２  下部内周面部
１３  先端部
１４  開口部
１５  湾曲面部
３０  セメント質混練物
３１  第一層
３２  第二層
３３  立体物
ｂ    質混練物の幅
ｄｎ  口径
ｆｎ  ノズル部が移動する速さ
ｆｅ  ノズル部からセメント質混練物が押し出される速さ
ｐ    積層ピッチ
Ｒ    曲率半径
Ｓｍ  平均断面積
【図１】
2020142469.tif 000007
【図２】
2020142469.tif 000008
【図３】
2020142469.tif 000009